(57)【要約】【課題】インク吸収性の少ない、更には、インク吸収性のない媒体に対してビーディングやカラーブリードの発生がなく、高画質が画像が得られ、且つ、光沢ムラや画像濃度ムラの改良されたインクジェット記録方法を提供する。【解決手段】少なくとも、色剤、水及び、親水性主鎖に複数の側鎖を有し、該側鎖の間で架橋結合が形成可能な高分子化合物を含有するインクジェット用インクを含み、且つ、該架橋結合が活性エネルギー線を照射することにより形成されるインクジェット記録方法において、該インクジェット用インクが記録材料上に着弾した後、前記インクジェット用インクが、２１０ｎｍ〜２８０ｎｍの範囲に最高照度を有する光源から発せられた前記活性エネルギー線により硬化することを特徴とするインクジェット記録方法。【選択図】なし【特許請求の範囲】
【請求項１】
少なくとも、色剤、水及び、親水性主鎖に複数の側鎖を有し、該側鎖の間で架橋結合が形成可能な高分子化合物を含有するインクジェット用インクを記録材料上に着弾後、該架橋結合が活性エネルギー線を照射することにより形成されるインクジェット記録方法において、
該インクジェット用インクが、２１０ｎｍ〜２８０ｎｍの範囲に最高照度を有する光源から発せられた前記活性エネルギー線により硬化することを特徴とするインクジェット記録方法。
【請求項２】
前記光源が、発光ダイオードを複数個配列したランプであることを特徴とする請求項１に記載のインクジェット記録方法。
【請求項３】
前記インクジェット用インクが記録材料上に着弾した後、０．００１秒〜１．０秒の間に、活性エネルギー線が照射されることを特徴とする請求項１または２に記載のインクジェット記録方法。
【請求項４】
前記発光ダイオードが、ダイヤモンド薄膜を発光素子に用いていることを特徴とする請求項２または３に記載のインクジェット記録方法。
【請求項５】
インクジェット記録ヘッドを収納したキャリッジを有し、該キャリッジの両端部に、紫外ＬＥＤを複数個配列したランプを設けたインクジェット記録装置を用いることを特徴とする請求項１〜４のいずれか１項に記載のインクジェット記録方法。
【請求項６】
少なくとも２色のインクＡ、Ｂを各々吐出するインクジェット記録ヘッドＡ、Ｂを有し、該インクジェット記録ヘッドＡ、Ｂの近傍に、紫外ＬＥＤを複数個配列したランプを設けたインクジェット記録装置を用いることを特徴とする請求項１〜５のいずれか１項に記載のインクジェット記録方法。
【請求項７】
インクジェット記録ヘッドがラインヘッド方式であって、該インクジェット記録ヘッドの下流側に紫外ＬＥＤを複数個配列したランプを設けたインクジェット記録装置を用いることを特徴とする請求項１〜４のいずれか１項に記載のインクジェット記録方法。
【請求項８】
前記高分子化合物が、インクジェット用インクの全質量に対して、０．８質量％〜５．０質量％含有されていることを特徴とする請求項１〜７のいずれか１項に記載のインクジェット記録方法。
【請求項９】
前記親水性主鎖がポリ酢酸ビニルのケン化物であり、且つ、該ケン化物の、ＪＩＳ  Ｋ  ６７２６−１９９４に各々規定される、ケン化度が７７モル％〜９９モル％、平均重合度が２００〜４０００であることを特徴とする請求項１〜８のいずれか１項に記載のインクジェット記録方法。
【請求項１０】
前記親水性主鎖に対する前記側鎖の変性率が０．８モル％〜４モル％であることを特徴とする請求項１〜９のいずれか１項に記載のインクジェット記録方法。
【請求項１１】
前記インクジェット用インク中に水溶性光重合開始剤を含有することを特徴とする請求項１〜１０のいずれか１項に記載のインクジェット記録方法。
【発明の詳細な説明】
【技術分野】
【０００１】
本発明はインクジェット記録方法に係り、特に、活性エネルギー線硬化性インクを用いて画像を記録するインクジェット記録方法に関する。
【背景技術】
【０００２】
インクジェット記録方法は、比較的簡単な装置で、高精細な画像の記録が可能であり、各方面で急速な発展を遂げている。また、使用される用途も多岐にわたり、それぞれの目的にあった記録媒体あるいはインクが使用される。
【０００３】
特に、近年では記録速度の大幅な向上がみられ、軽印刷用途にも耐え得る性能を持つプリンタの開発も行われている。
【０００４】
しかしながら、インクジェットプリンタにおいてその性能を引き出すためにはインクの吸収性を付与したインクジェット専用紙が必要である。
【０００５】
インクの吸収性があまり無いコート紙やアート紙、もしくは吸収性の全くないプラスチックフイルム上に記録する際には、異色インク液体同士が記録媒体上で混ざり色濁りを起こすいわゆるブリード等の課題があり、インクジェットに対して記録媒体の多様性をもたせる上で課題となっていた。
【０００６】
上記の課題において、室温において固体のワックス等を素材とするホットメルト型インク組成物を用い、加熱等により液化し、何らかのエネルギーを加えて噴射させ、記録媒体上に付着しつつ冷却固化して記録ドットを形成するホットメルト型インクジェット記録方法が提案されている。
【０００７】
このインクは室温で固体であるために取り扱い時に汚れることが無く、また、溶融時のインク蒸発量が実質無いためノズルの目詰まりがない。さらに、付着後直ちに固化するため色にじみも少なく、紙質に関係なく良好な印刷品質を提供するインク組成物が提案されている（例えば、特許文献１、２参照）。
【０００８】
しかしながらこのような方法で記録された画像は、インクドットが柔らかいワックス状であるため、ドットの盛り上がりに起因する品質の劣化や、擦過性能の不足等の課題があった。
【０００９】
一方、紫外線を露光することにより硬化するインクジェット記録用インクが開示されている（例えば、特許文献３参照。）。また、顔料が必須に含有され、且つ、重合性材料として三官能以上のポリアクリレートが必須とされており、且つ、ケトン、アルコールを主溶剤とするいわゆる非水系インクが提案されている（例えば、特許文献４参照。）。
【００１０】
また、水系の紫外線重合モノマーを用いたインクが提案されている（例えば、特許文献５参照。）。
【００１１】
これらの方法では、インク自身を硬化成分により硬化させるため非吸収性の媒体に対しても記録が可能となったが、色剤以外の硬化成分が多量に含有し、かつ揮発しないため記録面がインクドットにより盛り上がり、画質、特に光沢の不自然さが発生しやすいという問題点があった。
【特許文献１】米国特許第４，３９１，３６９号明細書
【特許文献２】米国特許第４，４８４，９４８号明細書
【特許文献３】米国特許第４，２２８，４３８号明細書
【特許文献４】特公平５−６４６６７号公報
【特許文献５】特開平７−２２４２４１号公報
【発明の開示】
【発明が解決しようとする課題】
【００１２】
本発明の目的は、インク吸収性の少ない、更には、インク吸収性のない媒体に対してビーディングやカラーブリードの発生がなく、高画質が画像が得られ、且つ、光沢ムラや画像濃度ムラの改良されたインクジェット記録方法を提供することである。
【課題を解決するための手段】
【００１３】
本発明の上記目的は、下記の構成１〜１１により達成された。
【００１４】
１．少なくとも、色剤、水及び、親水性主鎖に複数の側鎖を有し、該側鎖の間で架橋結合が形成可能な高分子化合物を含有するインクジェット用インクを記録材料上に着弾後、該架橋結合が活性エネルギー線を照射することにより形成されるインクジェット記録方法において、
該インクジェット用インクが、２１０ｎｍ〜２８０ｎｍの範囲に最高照度を有する光源から発せられた前記活性エネルギー線により硬化することを特徴とするインクジェット記録方法。
【００１５】
２．前記光源が、発光ダイオードを複数個配列したランプであることを特徴とする前記１に記載のインクジェット記録方法。
【００１６】
３．前記インクジェット用インクが記録材料上に着弾した後、０．００１秒〜１．０秒の間に、活性エネルギー線が照射されることを特徴とする前記１または２に記載のインクジェット記録方法。
【００１７】
４．前記発光ダイオードが、ダイヤモンド薄膜を発光素子に用いていることを特徴とする前記２または３に記載のインクジェット記録方法。
【００１８】
５．インクジェット記録ヘッドを収納したキャリッジを有し、該キャリッジの両端部に、紫外ＬＥＤを複数個配列したランプを設けたインクジェット記録装置を用いることを特徴とする前記１〜４のいずれか１項に記載のインクジェット記録方法。
【００１９】
６．少なくとも２色のインクＡ、Ｂを各々吐出するインクジェット記録ヘッドＡ、Ｂを有し、該インクジェット記録ヘッドＡ、Ｂの近傍に、紫外ＬＥＤを複数個配列したランプを設けたインクジェット記録装置を用いることを特徴とする前記１〜５のいずれか１項に記載のインクジェット記録方法。
【００２０】
７．インクジェット記録ヘッドがラインヘッド方式であって、該インクジェット記録ヘッドの下流側に紫外ＬＥＤを複数個配列したランプを設けたインクジェット記録装置を用いることを特徴とする前記１〜４のいずれか１項に記載のインクジェット記録方法。
【００２１】
８．前記高分子化合物が、インクジェット用インクの全質量に対して、０．８質量％〜５．０質量％含有されていることを特徴とする前記１〜７のいずれか１項に記載のインクジェット記録方法。
【００２２】
９．前記親水性主鎖がポリ酢酸ビニルのケン化物であり、且つ、該ケン化物の、ＪＩＳ  Ｋ  ６７２６−１９９４に各々規定される、ケン化度が７７モル％〜９９モル％、平均重合度が２００〜４０００であることを特徴とする前記１〜８のいずれか１項に記載のインクジェット記録方法。
【００２３】
１０．前記親水性主鎖に対する前記側鎖の変性率が０．８モル％〜４モル％であることを特徴とする前記１〜９のいずれか１項に記載のインクジェット記録方法。
【００２４】
１１．前記インクジェット用インク中に水溶性光重合開始剤を含有することを特徴とする前記１〜１０のいずれか１項に記載のインクジェット記録方法。
【発明の効果】
【００２５】
本発明により、インク吸収性の少ない、更には、インク吸収性のない媒体に対してビーディングやカラーブリードの発生がなく、高画質が画像が得られ、且つ、光沢ムラや画像濃度ムラの改良されたインクジェット記録方法を提供することが出来た。
【発明を実施するための最良の形態】
【００２６】
本発明のインクジェット記録方法においては、請求項１〜１１のいずれか１項に規定される構成を用いることにより、インク吸収性の少ない、更には、インク吸収性のない媒体に対してビーディングやカラーブリードの発生がなく、高画質が画像が得られ、且つ、光沢ムラや画像濃度ムラの改良されたインクジェット記録方法を提供することが出来た。
【００２７】
以下、本発明に係る各構成要素の詳細について、順次説明する。
【００２８】
本発明者は、上記課題について鋭意検討を行った結果、まず、第一段階として、親水性主鎖に複数の側鎖を有し、活性エネルギー線を照射することにより側鎖間で架橋結合可能な高分子化合物をインクに含有させることにより、上記課題を解決する手がかりを見出した。
【００２９】
しかしながら、照射する活性エネルギー線の主波長によっては、画像の種類により画像濃度ムラや光沢ムラが発生しやすいという問題点があることがわかった。
【００３０】
特に、親水性主鎖に複数の側鎖を有し、活性エネルギー線の照射により側鎖間で架橋結合可能な高分子化合物を含有しているインクでは、活性エネルギー線の主波長により硬化反応の度合いがずれ、インク乾燥までのゲル状態が著しく変化し、上記高分子化合物と色材の混在状態が変化し、その結果として、画像濃度ムラや光沢ムラが発生しやすいという問題点が浮き彫りにされた。
【００３１】
《インクジェット記録方法（画像形成方法ともいう）》
本発明のインクジェット記録方法（画像形成方法ともいう）について説明する。
【００３２】
本発明者は、上記の第一段階で得られた知見を基に、更に、上記課題に鋭意検討を行った結果、請求項１に記載のように、少なくとも、色剤（着色剤ともいう）、水及び、親水性主鎖に複数の側鎖を有し、該側鎖の間で架橋結合が形成可能な高分子化合物を含有するインクジェット用インク（インクジェット記録用インクについては後で詳細に説明する。）を含み、且つ、該架橋結合が活性エネルギー線を照射することにより形成されるインクジェット記録方法において、該インクジェット用インクが記録材料上に着弾した後、前記インクジェット用インクを、２１０ｎｍ〜２８０ｎｍの範囲に最高照度を有する光源から発せられた前記活性エネルギー線により硬化させることにより、上記の種々の問題点を克服できることがわかった。
【００３３】
前記高分子化合物は、親水性主鎖に複数の側鎖を有するが、活性エネルギー線を照射することにより側鎖間で架橋結合が形成されることで、印字した後にインク自身が記録媒体上で硬化反応により増粘（ゲル化）し、異色間の色混じり（カラーブリード）やインクあふれによるまだら（ビーディング）の発生を効果的に抑制することができる。その結果、インク吸収性の少ない記録媒体への直接印字、更には、インク吸収性のない記録媒体への直接印字が可能となった。
【００３４】
従来も、このように活性エネルギー線で硬化する成分をインクに入れる技術はあったが、硬化する成分がモノマーであり、エネルギー効率が悪く、インク中にかなりの量を添加しないと、非吸収性の記録媒体にそのまま印字することができなかった。そのため、画像部の盛り上がりが大きくなり、平滑感の高い画像は得られなかった。
【００３５】
本発明では、硬化成分が少量で済みインク中の総固形分量を１０質量％程度に抑えることができるので、揮発成分が揮発した後の画像部の盛り上がりを非常に薄くすることができる。そのため、印刷用紙のような吸収性の低い、あるいは吸収性のない記録媒体に、高画質で平滑性の高い画像をそのまま印字することが可能である。
【００３６】
また、上記インクを記録材料上に吐出する時、該記録材料上に上記インクが着弾した後、２１０ｎｍ〜２８０ｎｍに最高照度を有する光源より発せられた活性エネルギー線の照射により硬化させることで、画像濃度ムラや光沢ムラを著しく改良できることが判った。
【００３７】
これは、活性エネルギー線の主波長を２１０ｎｍ〜２８０ｎｍの範囲に調整すると、インク吐出後の活性エネルギー線照射による硬化（ゲル化）反応が制御され、色材と硬化成分である高分子化合物の混在状態が良好になったためであると考えられる。
【００３８】
《光源》
本発明に係る光源について説明する。
【００３９】
本発明に係る光源は、２１０ｎｍ〜２８０ｎｍの波長範囲に最高照度を有するが、そのような光源としては、低圧水銀灯、紫外線発光ダイオード、またはフィルターにより２１０ｎｍ〜２８０ｎｍに最高照度を持つように調整された高圧水銀灯やメタルハライドランプなどがある。これらの中では装置のコンパクト化の点で紫外線発光ダイオードを複数個配列したランプが好ましい。
【００４０】
紫外線発光ダイオードとしては、ダイヤモンド薄膜を発光素子に用いた発光ダイオードであることが好ましく、例えば、ダイヤモンド薄膜を発光素子として用いたＬＥＤが既に知られており、それら公知のＬＥＤを使用することができる。具体的には、第４６回応用物理学関係連合会講演会（１９９９年春季）予稿集６２９頁に紹介されているような神戸製鋼社製のＬＥＤを挙げることができる。
【００４１】
上記２１０ｎｍ〜２８０ｎｍに最高照度を持つ紫外線発光ダイオードから構成されるランプは、インクジェット記録ヘッドを収納したキャリッジの両端部に配置してもよく、また複数色のインクを吐出する各インクジェット記録ヘッドの近傍（横ともいう）に、各々配置してもよく、または、インクジェット記録ヘッドがラインヘッド方式である場合には、インクジェット記録ヘッドの下流側に配置してもよい。
【００４２】
さらに、２１０ｎｍ〜２８０ｎｍに最高照度を有する発光ダイオードとしては、ボロンを３×１０20ｃｍ-3以上の高濃度にドーピングしたダイヤモンドが、２４８ｎｍ（５．００ｅＶ）にピークを持つ紫外線発光を呈することは既に知られているが、この発光は、通常の励起子発光と異なり室温でも強度の低下がないという特徴が有り、特に固形分が少なく、水を含み、且つ、活性エネルギー線により架橋結合が形成される、いわゆる、硬化型インクを用いたインクジェット画像記録に適している。
【００４３】
（活性エネルギー線の照射条件）
本発明のインクジェット記録方法においては、２１０ｎｍ〜２８０ｎｍに最高照度を有する発光ダイオードから発せられる活性エネルギー線の照射条件として、インクジェット用インクの着弾後０．００１秒〜１．０秒の間に活性エネルギー線が照射されることが好ましく、後述する図１及び図２に記載の構成であれば、本発明で規定する条件を満すことができる。上記条件は、各色ヘッドの間に本発明に係る発光ダイオードを複数個配列したランプを設けることにより達成できる。高精細な画像を形成するためには、照射タイミングができる限り早いことが、特に重要な要件となる。
【００４４】
従来、インクジェット記録方式では、インク着弾後のドット広がり、滲みを抑制のために、ランプ（光源）の総消費電力が１ｋＷ・ｈｒを超える高照度の光源が用いられるのが通常であった。
【００４５】
《活性エネルギー線（活性光線ともいう）》
本発明に係る活性エネルギー線について説明する。
【００４６】
本発明のインクジェット記録方法に係る活性エネルギー線とは、電子線、アルファ線、紫外線また可視光等種々あるが、本発明では、紫外線が最も好ましい。具体的には、活性エネルギー線は、インクジェット用インク中の後述する高分子化合物が有する側鎖の間の架橋結合形成を行わさせる為に用いられる。
【００４７】
《インクジェット用インク（インクジェット用記録インクともいう）》
本発明に係るインクジェット用インクは、少なくとも、色剤、水及び、親水性主鎖に複数の側鎖を有し、該側鎖の間で架橋結合が形成可能な高分子化合物を含有することを特徴とする。以下、インクを形成する各要素について説明する。
【００４８】
《高分子化合物》：活性エネルギー線により側鎖の間で架橋結合が形成される
本発明に係る高分子化合物について説明する。
【００４９】
本発明に係る親水性主鎖に複数の側鎖を有し、活性エネルギー線を照射することにより側鎖間で架橋結合可能な高分子化合物とは、ポリ酢酸ビニルのケン化物、ポリビニルアセタール、ポリエチレンオキサイド、ポリアルキレンオキサイド、ポリビニルピロリドン、ポリアクリルアミド、ポリアクリル酸、ヒドロキシエチルセルロース、メチルセルロース、ヒドロキシプロピルセルロース、または前記親水性樹脂の誘導体、ならびにこれらの共重合体からなる群より選ばれる少なくとも一種の親水性樹脂に対して、側鎖に光二量化型、光分解型、光重合型、光変性型、光解重合型等の変性基を導入したものである。光重合型の架橋性基が感度、生成される画像の性能の観点から望ましい。
【００５０】
（高分子化合物の親水性主鎖のケン化度、平均重合度）
親水性主鎖においては、側鎖の導入に対する簡便性や、取り扱いの観点からポリ酢酸ビニルのケン化物が好ましく、且つ、ＪＩＳ  Ｋ  ６７２６−１９９４に各々規定される、ケン化度が７７モル％〜９９モル％、平均重合度が２００〜４０００であることが好ましい。
【００５１】
更に、平均重合度については、ハンドリングの観点からは、２００〜２０００の範囲がより好ましい。
【００５２】
（高分子化合物の親水性主鎖に対する側鎖の変性率）
主鎖に対する側鎖の変性率は０．３モル％〜４モル％が好ましく０．８モル％〜４モル％が反応性の観点からより好ましい。
【００５３】
光二量化型の変性基としては、ジアゾ基、シンナモイル基、スチルバゾリウム基、スチルキノリウム基等を導入したものが好ましく、例えば、特開昭６０−１２９７４２号公報等の公報に記載された感光性樹脂（組成物）が挙げられる。
【００５４】
特開昭６０−１２９７４２号公報記載の感光性樹脂は、ポリビニルアルコール構造体中にスチルバゾリウム基を導入した、下記一般式（１）で表される化合物が好ましい。
【００５５】
【化１】
2007144683.tif 000002
【００５６】
式中、Ｒ1は炭素数１〜４のアルキル基を表し、Ａ-はカウンターアニオンを表す。特開昭５６−６７３０９号公報記載の感光性樹脂は、ポリビニルアルコール構造体中に、下記一般式（２）で表される２−アジド−５−ニトロフェニルカルボニルオキシエチレン構造、または、下記一般式（３）で表され、４−アジド−３−ニトロフェニルカルボニルオキシエチレン構造を有する樹脂組成物である。
【００５７】
【化２】
2007144683.tif 000003
【００５８】
また、下記一般式（４）で表される変性基も好ましく用いられる。
【００５９】
【化３】
2007144683.tif 000004
【００６０】
式中、Ｒはアルキレン基または芳香族環を表す。好ましくはベンゼン環である。
【００６１】
光重合型の変性基としては、例えば、特開２０００−１８１０６２号公報、特開２００４−１８９８４１号公報に示される下記一般式（５）で表される樹脂が反応性との観点から好ましい。
【００６２】
【化４】
2007144683.tif 000005
【００６３】
式中、Ｒ2は、メチル基または水素原子を表し、ｎは１または２を表し、Ｘは−（ＣＨ2）m−ＣＯＯ−または−Ｏ−を表し、Ｙは芳香族環または単結合手を表し、ｍは０〜６までの整数を表す。また、特開２００４−１６１９４２号公報に記載されている光重合型の下記一般式（６）で表される変性基を、従来公知の水溶性樹脂に用いることも好ましい。
【００６４】
【化５】
2007144683.tif 000006
【００６５】
式中、Ｒ3はメチル基または水素原子を表し、Ｒ4は炭素数２〜１０の直鎖状または分岐状のアルキレン基を表す。
【００６６】
このような活性エネルギー線架橋型の樹脂は、インク全質量に対して０．８質量％〜５．０質量％含有することが、好ましい。０．８質量％以上存在することで、架橋効率が向上し、架橋後のインク粘度の急激な上昇によりビーディングやカラーブリードがより好ましくなる。５．０質量％以下の場合は、インク物性やインクヘッド内状態に悪影響しにくくなり、出射性やインク保存性の観点で好ましい。
【００６７】
本発明に係る高分子化合物（活性エネルギー線架橋型の樹脂ともいう）においては、元々ある程度の重合度をもった主鎖に対して側鎖間で架橋結合を介して架橋をするため、一般的な連鎖反応を介して重合する活性エネルギー線硬化型の樹脂に対して光子一つ当たりの分子量増加効果が著しく大きい。一方、従来公知の活性エネルギー線硬化型の樹脂においては架橋点の数は制御不可能であるため硬化後の膜の物性をコントロールすることができず、硬くてもろい膜となりやすい。
【００６８】
本発明に用いられる樹脂においては架橋点の数は親水性主鎖の長さと、側鎖の導入量で完全に制御でき、目的に応じたインク膜の物性制御が可能である。
【００６９】
さらに、従来公知の活性エネルギー線硬化型インクが色剤以外のほぼ全量が硬化性分であり、そのため硬化後のドットが盛り上がり、光沢に代表される画質に劣ることに対し、本発明に係る高分子化合物を用いると必要量が少量ですみ、乾燥成分が多いため乾燥後の画質の向上が図られ、且つ、定着性も良いという効果が得られた。
【００７０】
（光重合開始剤、増感剤）
本発明においては、光重合開始剤や増感剤を添加するのも好ましい。これらの化合物は溶媒に溶解、または分散した状態か、もしくは感光性樹脂に対して化学的に結合されていてもよい。適用される光重合開始剤、光増感剤について特に制限はなく、従来公知の物を用いることができる。
【００７１】
適用される光重合開始剤、光増感剤について特に制限はないが、水溶性の物が混合性、反応効率の観点から好ましい。特に４−（２−ヒドロキシエトキシ）フェニル−（２−ヒドロキシ−２−プロピル）ケトン（ＨＭＰＫ）、チオキサントンアンモニウム塩（ＱＴＸ）、ベンゾフェノンアンモニウム塩（ＡＢＱ）が水系溶媒への混合性という観点で好ましい。
【００７２】
更に、樹脂との相溶製の観点から下記一般式（７）で表される４−（２−ヒドロキシエトキシ）フェニル−（２−ヒドロキシ−２−プロピル）ケトン（ｎ＝１、ＨＭＰＫ）や、そのエチレンオキシド付加物（ｎ＝２〜５）がより好ましい。
【００７３】
【化６】
2007144683.tif 000007
【００７４】
式中、ｎは１〜５の整数を表す。
【００７５】
また、他には一例としベンゾフェノン、ヒドロキシベンゾフェノン、ビス−Ｎ，Ｎ−ジメチルアミノベンゾフェノン、ビス−Ｎ，Ｎ−ジエチルアミノベンゾフェノン、４−メトキシ−４′−ジメチルアミノベンゾフェノン等のベンゾフェノン類。チオキサトン、２、４−ジエチルチオキサントン、イソプロピルチオキサントン、クロロチオキサントン、イソプロポキシクロロチオキサントン等のチオキサントン類。エチルアントラキノン、ベンズアントラキノン、アミノアントラキノン、クロロアントラキノン等のアントラキノン類。アセトフェノン類。ベンゾインメチルエーテル等のベンゾインエーテル類。２，４，６−トリハロメチルトリアジン類、１−ヒドロキシシクロヘキシルフェニルケトン、２−（ｏ−クロロフェニル）−４，５−ジフェニルイミダゾール２量体、２−（ｏ−クロロフェニル）−４，５−ジ（ｍ−メトキシフェニル）イミダゾール２量体、２−（ｏ−フルオロフェニル）−４，５−フェニルイミダゾール２量体、２−（ｏ−メトキシフェニル）−４，５−フェニルイミダゾール２量体、２−（ｐ−メトキシフェニル）−４，５−ジフェニルイミダゾール２量体、２，−ジ（ｐ−メトキシフェニル）−５−フェニルイミダゾール２量体、２−（２，４−ジメトキシフェニル）−４，５−ジフェニルイミダゾール２量体の２，４，５−トリアリールイミダゾール２量体、ベンジルジメチルケタール、２−ベンジル−２−ジメチルアミノ−１−（４−モルホリノフェニル）ブタン−１−オン、２−メチル−１−［４−（メチルチオ）フェニル］−２−モルホリノ−１−プロパノン、２−ヒドロキシ−２−メチル−１−フェニル−プロパン−１−オン、１−［４−（２−ヒドロキシエトキシ）−フェニル］−２−ヒドロキシ−２−メチル−１−プロパン−１−オン、フェナントレンキノン、９，１０−フェナンスレンキノン、メチルベンゾイン、エチルベンゾイン等ベンゾイン類、９−フェニルアクリジン、１，７−ビス（９，９′−アクリジニル）ヘプタン等のアクリジン誘導体、ビスアシルフォスフィンオキサイド、及びこれらの混合物等が好ましく用いられ、上記は単独で使用しても混合して使用してもかまわない。
【００７６】
これらの光重合開始剤に加え、促進剤等を添加することもできる。これらの例として、ｐ−ジメチルアミノ安息香酸エチル、ｐ−ジメチルアミノ安息香酸イソアミル、エタノールアミン、ジエタノールアミン、トリエタノールアミン等があげられる。
【００７７】
これらの光重合開始剤は親水性主鎖に対して、側鎖にグラフト化処理が行われていてもよい。
【００７８】
《色材（色剤、着色剤等ともいう）》
本発明のインクジェット用インクに用いられる色材としては、染料または顔料を用いることが好ましい。
【００７９】
《染料》
本発明で用いることのできる染料としては、特に制限はなく、酸性染料、直接染料、反応性染料等の水溶性染料、分散染料等が挙げられる。
【００８０】
以下、本発明のインクジェット用インクに適用可能な染料の具体例を列挙するが、本発明では、これら例示する染料にのみ限定されるものではない。
【００８１】
（水溶性染料）
本発明で用いることのできる水溶性染料としては、例えば、アゾ染料、メチン染料、アゾメチン染料、キサンテン染料、キノン染料、フタロシアニン染料、トリフェニルメタン染料、ジフェニルメタン染料等を挙げることができる。
【００８２】
〈Ｃ．Ｉ．アシッドイエロー〉
１、３、１１、１７、１８、１９、２３、２５、３６、３８、４０、４２、４４、４９、５９、６１、６５、６７、７２、７３、７９、９９、１０４、１１０、１１４、１１６、１１８、１２１、１２７、１２９、１３５、１３７、１４１、１４３、１５１、１５５、１５８、１５９、１６９、１７６、１８４、１９３、２００、２０４、２０７、２１５、２１９、２２０、２３０、２３２、２３５、２４１、２４２、２４６、
〈Ｃ．Ｉ．アシッドオレンジ〉
３、７、８、１０、１９、２４、５１、５６、６７、７４、８０、８６、８７、８８、８９、９４、９５、１０７、１０８、１１６、１２２、１２７、１４０、１４２、１４４、１４９、１５２、１５６、１６２、１６６、１６８、
〈Ｃ．Ｉ．アシッドレッド〉
８８、９７、１０６、１１１、１１４、１１８、１１９、１２７、１３１、１３８、１４３、１４５、１５１、１８３、１９５、１９８、２１１、２１５、２１７、２２５、２２６、２４９、２５１、２５４、２５６、２５７、２６０、２６１、２６５、２６６、２７４、２７６、２７７、２８９、２９６、２９９、３１５、３１８、３３６、３３７、３５７、３５９、３６１、３６２、３６４、３６６、３９９、４０７、４１５、
〈Ｃ．Ｉ．アシッドバイオレット〉
１７、１９、２１、４２、４３、４７、４８、４９、５４、６６、７８、９０、９７、１０２、１０９、１２６、
〈Ｃ．Ｉ．アシッドブルー〉
１、７、９、１５、２３、２５、４０、６２、７２、７４、８０、８３、９０、９２、１０３、１０４、１１２、１１３、１１４、１２０、１２７、１２８、１２９、１３８、１４０、１４２、１５６、１５８、１７１、１８２、１８５、１９３、１９９、２０１、２０３、２０４、２０５、２０７、２０９、２２０、２２１、２２４、２２５、２２９、２３０、２３９、２４９、２５８、２６０、２６４、２７８、２７９、２８０、２８４、２９０、２９６、２９８、３００、３１７、３２４、３３３、３３５、３３８、３４２、３５０、
〈Ｃ．Ｉ．アシッドグリーン〉
９、１２、１６、１９、２０、２５、２７、２８、４０、４３、５６、７３、８１、８４、１０４、１０８、１０９、
〈Ｃ．Ｉ．アシッドブラウン〉
２、４、１３、１４、１９、２８、４４、１２３、２２４、２２６、２２７、２４８、２８２、２８３、２８９、２９４、２９７、２９８、３０１、３５５、３５７、４１３、  〈Ｃ．Ｉ．アシッドブラック〉
１、２、３、２４、２６、３１、５０、５２、５８、６０、６３、１０７、１０９、１１２、１１９、１３２、１４０、１５５、１７２、１８７、１８８、１９４、２０７、２２２、
〈Ｃ．Ｉ．ダイレクトイエロー〉
８、９、１０、１１、１２、２２、２７、２８、３９、４４、５０、５８、７９、８６、８７、９８、１０５、１０６、１３０、１３２、１３７、１４２、１４７、１５３、
〈Ｃ．Ｉ．ダイレクトオレンジ〉
６、２６、２７、３４、３９、４０、４６、１０２、１０５、１０７、１１８、
〈Ｃ．Ｉ．ダイレクトレッド〉
２、４、９、２３、２４、３１、５４、６２、６９、７９、８０、８１、８３、８４、８９、９５、２１２、２２４、２２５、２２６、２２７、２３９、２４２、２４３、２５４、
〈Ｃ．Ｉ．ダイレクトバイオレット〉
９、３５、５１、６６、９４、９５、
〈Ｃ．Ｉ．ダイレクトブルー〉
１、１５、７１、７６、７７、７８、８０、８６、８７、９０、９８、１０６、１０８、１６０、１６８、１８９、１９２、１９３、１９９、２００、２０１、２０２、２０３、２１８、２２５、２２９、２３７、２４４、２４８、２５１、２７０、２７３、２７４、２９０、２９１、
〈Ｃ．Ｉ．ダイレクトグリーン〉
２６、２８、５９、８０、８５、
〈Ｃ．Ｉ．ダイレクトブラウン〉
４４、１０６、１１５、１９５、２０９、２１０、２２２、２２３、
〈Ｃ．Ｉ．ダイレクトブラック〉
１７、１９、２２、３２、５１、６２、１０８、１１２、１１３、１１７、１１８、１３２、１４６、１５４、１５９、１６９、
〈Ｃ．Ｉ．ベイシックイエロー〉
１、２、１１、１３、１５、１９、２１、２８、２９、３２、３６、４０、４１、４５、５１、６３、６７、７０、７３、９１、
〈Ｃ．Ｉ．ベイシックオレンジ〉
２、２１、２２、
〈Ｃ．Ｉ．ベイシックレッド〉
１、２、１２、１３、１４、１５、１８、２３、２４、２７、２９、３５、３６、３９、４６、５１、５２、６９、７０、７３、８２、１０９、
〈Ｃ．Ｉ．ベイシックバイオレット〉
１、３、７、１０、１１、１５、１６、２１、２７、３９、
〈Ｃ．Ｉ．ベイシックブルー〉
１、３、７、９、２１、２２、２６、４１、４５、４７、５２、５４、６５、６９、７５、７７、９２、１００、１０５、１１７、１２４、１２９、１４７、１５１、
〈Ｃ．Ｉ．ベイシックグリーン〉
１、４、
〈Ｃ．Ｉ．ベイシックブラウン〉
１、
〈Ｃ．Ｉ．リアクティブイエロー〉
２、３、７、１５、１７、１８、２２、２３、２４、２５、２７、３７、３９、４２、５７、６９、７６、８１、８４、８５、８６、８７、９２、９５、１０２、１０５、１１１、１２５、１３５、１３６、１３７、１４２、１４３、１４５、１５１、１６０、１６１、１６５、１６７、１６８、１７５、１７６、
〈Ｃ．Ｉ．リアクティブオレンジ〉
１、４、５、７、１１、１２、１３、１５、１６、２０、３０、３５、５６、６４、６７、６９、７０、７２、７４、８２、８４、８６、８７、９１、９２、９３、９５、１０７、
〈Ｃ．Ｉ．リアクティブレッド〉
２、３、５、８、１１、２１、２２、２３、２４、２８、２９、３１、３３、３５、４３、４５、４９、５５、５６、５８、６５、６６、７８、８３、８４、１０６、１１１、１１２、１１３、１１４、１１６、１２０、１２３、１２４、１２８、１３０、１３６、１４１、１４７、１５８、１５９、１７１、１７４、１８０、１８３、１８４、１８７、１９０、１９３、１９４、１９５、１９８、２１８、２２０、２２２、２２３、２２８、２３５、
〈Ｃ．Ｉ．リアクティブバイオレット〉
１、２、４、５、６、２２、２３、３３、３６、３８、
〈Ｃ．Ｉ．リアクティブブルー〉
２、３、４、５、７、１３、１４、１５、１９、２１、２５、２７、２８、２９、３８、３９、４１、４９、５０、５２、６３、６９、７１、７２、７７、７９、８９、１０４、１０９、１１２、１１３、１１４、１１６、１１９、１２０、１２２、１３７、１４０、１４３、１４７、１６０、１６１、１６２、１６３、１６８、１７１、１７６、１８２、１８４、１９１、１９４、１９５、１９８、２０３、２０４、２０７、２０９、２１１、２１４、２２０、２２１、２２２、２３１、２３５、２３６、
〈Ｃ．Ｉ．リアクティブグリーン〉
８、１２、１５、１９、２１、
〈Ｃ．Ｉ．リアクティブブラウン〉
２、７、９、１０、１１、１７、１８、１９、２１、２３、３１、３７、４３、４６、
〈Ｃ．Ｉ．リアクティブブラック〉
５、８、１３、１４、３１、３４、３９、
〈Ｃ．Ｉ．フードブラック〉
１、２、
等を挙げることができる。
【００８３】
更に、染料として、下記一般式（８）で表される化合物または一般式（９）で表される化合物が挙げられる。
【００８４】
【化７】
2007144683.tif 000008
【００８５】
一般式（８）において、Ｒ1は水素原子または置換基を表し、水素原子またはフェニルカルボニル基が好ましい。Ｒ2は異なってもよく水素原子または置換基を表し、水素原子が好ましい。Ｒ3は水素原子または置換基を表し、水素原子またはアルキル基が好ましい。
【００８６】
Ｒ4は水素原子または置換基を表し、水素原子、アリールオキシ基が好ましい。Ｒ5は異なってもよく水素原子または置換基を表し、スルホン酸基が好ましい。ｎは１〜４の整数を表し、ｍは１〜５の整数を表す。
【００８７】
一般式（９）において、Ｘはフェニル基またはナフチル基を表し、置換基で置換されていてもよく、スルホン酸基またはカルボキシル基で置換されていることが好ましい。Ｙは水素イオン、ナトリウムイオン、カリウムイオン、リチウムイオン、アンモニウムイオンまたはアルキルアンモニウムイオンを表す。Ｒeは異なってもよく水素原子または置換基を表す。ｑは１または２を表す。ｐは１〜４の
整数を表す。ただし、ｑ＋ｐ＝５である。Ｚは置換基を表し、カルボキシル基、アルキルスルホニル基、アリールスルホニル基または下記一般式（１０）で表される基を表し、特に、下記一般式（１０）で表される基が好ましい。
【００８８】
【化８】
2007144683.tif 000009
【００８９】
一般式（１０）において、Ｗ1、Ｗ2はそれぞれ異なっていてもよいハロゲン原子、アミノ基、ヒドロキシ基、アルキルアミノ基またはアリールアミノ基を表し、中でも、ハロゲン原子、ヒドロキシ基またはアルキルアミノ基が好ましい。
【００９０】
《分散染料》
本発明い用いられる分散染料について説明する。
【００９１】
分散染料としては、アゾ系分散染料、キノン系分散染料、アントラキノン系分散、染料、キノフタロン系分散染料等種々の分散染料を用いることができ、以下に、その具体的化合物を挙げる。
【００９２】
〈Ｃ．Ｉ．Ｄｉｓｐｅｒｓｅ  Ｙｅｌｌｏｗ〉
３、４、５、７、９、１３、２３、２４、３０、３３、３４、４２、４４、４９、５０、５１、５４、５６、５８、６０、６３、６４、６６、６８、７１、７４、７６、７９、８２、８３、８５、８６、８８、９０、９１、９３、９８、９９、１００、１０４、１０８、１１４、１１６、１１８、１１９、１２２、１２４、１２６、１３５、１４０、１４１、１４９、１６０、１６２、１６３、１６４、１６５、１７９、１８０、１８２、１８３、１８４、１８６、１９２、１９８、１９９、２０２、２０４、２１０、２１１、２１５、２１６、２１８、２２４、２２７、２３１、２３２、
〈Ｃ．Ｉ．Ｄｉｓｐｅｒｓｅ  Ｏｒａｎｇｅ〉
１、３、５、７、１１、１３、１７、２０、２１、２５、２９、３０、３１、３２、３３、３７、３８、４２、４３、４４、４５、４７、４８、４９、５０、５３、５４、５５、５６、５７、５８、５９、６１、６６、７１、７３、７６、７８、８０、８９、９０、９１、９３、９６、９７、１１９、１２７、１３０、１３９、１４２、
〈Ｃ．Ｉ．Ｄｉｓｐｅｒｓｅ  Ｒｅｄ〉
１、４、５、７、１１、１２、１３、１５、１７、２７、４３、４４、５０、５２、５３、５４、５５、５６、５８、５９、６０、６５、７２、７３、７４、７５、７６、７８、８１、８２、８６、８８、９０、９１、９２、９３、９６、１０３、１０５、１０６、１０７、１０８、１１０、１１１、１１３、１１７、１１８、１２１、１２２、１２６、１２７、１２８、１３１、１３２、１３４、１３５、１３７、１４３、１４５、１４６、１５１、１５２、１５３、１５４、１５７、１５９、１６４、１６７、１６９、１７７、１７９、１８１、１８３、１８４、１８５、１８８、１８９、１９０、１９１、１９２、２００、２０１、２０２、２０３、２０５、２０６、２０７、２１０、２２１、２２４、２２５、２２７、２２９、２３９、２４０、２５７、２５８、２７７、２７８、２７９、２８１、２８８、２９８、３０２、３０３、３１０、３１１、３１２、３２０、３２４、３２８、
〈Ｃ．Ｉ．Ｄｉｓｐｅｒｓｅ  Ｖｉｏｌｅｔ〉
１、４、８、２３、２６、２７、２８、３１、３３、３５、３６、３８、４０、４３、４６、４８、５０、５１、５２、５６、５７、５９、６１、６３、６９、７７、
〈Ｃ．Ｉ．Ｄｉｓｐｅｒｓｅ  Ｇｒｅｅｎ〉
９、
〈Ｃ．Ｉ．Ｄｉｓｐｅｒｓｅ  Ｂｒｏｗｎ〉
１、２、４、９、１３、１９、
〈Ｃ．Ｉ．Ｄｉｓｐｅｒｓｅ  Ｂｌｕｅ〉
３、７、９、１４、１６、１９、２０、２６、２７、３５、４３、４４、５４、５５、５６、５８、６０、６２、６４、７１、７２、７３、７５、７９、８１、８２、８３、８７、９１、９３、９４、９５、９６、１０２、１０６、１０８、１１２、１１３、１１５、１１８、１２０、１２２、１２５、１２８、１３０、１３９、１４１、１４２、１４３、１４６、１４８、１４９、１５３、１５４、１５８、１６５、１６７、１７１、１７３、１７４、１７６、１８１、１８３、１８５、１８６、１８７、１８９、１９７、１９８、２００、２０１、２０５、２０７、２１１、２１４、２２４、２２５、２５７、２５９、２６７、２６８、２７０、２８４、２８５、２８７、２８８、２９１、２９３、２９５、２９７、３０１、３１５、３３０、３３３、
〈Ｃ．Ｉ．Ｄｉｓｐｅｒｓｅ  Ｂｌａｃｋ〉
１、３、１０、２４
等が挙げられる。
【００９３】
《顔料》
本発明に使用できる顔料としては、従来公知の有機及び無機顔料が使用できるが、アニオン性顔料である。例えばアゾレーキ、不溶性アゾ顔料、縮合アゾ顔料、キレートアゾ顔料等のアゾ顔料や、フタロシアニン顔料、ペリレン及びペリレン顔料、アントラキノン顔料、キナクリドン顔料、ジオキサンジン顔料、チオインジゴ顔料、イソインドリノン顔料、キノフタロニ顔料等の多環式顔料や、酸性染料型レーキ等の染料レーキや、ニトロ顔料、ニトロソ顔料、アニリンブラック、昼光蛍光顔料等の有機顔料、カーボンブラック等の無機顔料が挙げられる。
【００９４】
具体的な有機顔料を以下に例示する。
【００９５】
マゼンタまたはレッド用の顔料としては、Ｃ．Ｉ．ピグメントレッド２、Ｃ．Ｉ．ピグメントレッド３、Ｃ．Ｉ．ピグメントレッド５、Ｃ．Ｉ．ピグメントレッド６、Ｃ．Ｉ．ピグメントレッド７、Ｃ．Ｉ．ピグメントレッド１５、Ｃ．Ｉ．ピグメントレッド１６、Ｃ．Ｉ．ピグメントレッド４８：１、Ｃ．Ｉ．ピグメントレッド５３：１、Ｃ．Ｉ．ピグメントレッド５７：１、Ｃ．Ｉ．ピグメントレッド１２２、Ｃ．Ｉ．ピグメントレッド１２３、Ｃ．Ｉ．ピグメントレッド１３９、Ｃ．Ｉ．ピグメントレッド１４４、Ｃ．Ｉ．ピグメントレッド１４９、Ｃ．Ｉ．ピグメントレッド１６６、Ｃ．Ｉ．ピグメントレッド１７７、Ｃ．Ｉ．ピグメントレッド１７８、Ｃ．Ｉ．ピグメントレッド２２２等が挙げられる。
【００９６】
オレンジ用顔料またはイエロー用の顔料としては、Ｃ．Ｉ．ピグメントオレンジ３１、Ｃ．Ｉ．ピグメントオレンジ４３、Ｃ．Ｉ．ピグメントイエロー１２、Ｃ．Ｉ．ピグメントイエロー１３、Ｃ．Ｉ．ピグメントイエロー１４、Ｃ．Ｉ．ピグメントイエロー１５、Ｃ．Ｉ．ピグメントイエロー１７、Ｃ．Ｉ．ピグメントイエロー７４、Ｃ．Ｉ．ピグメントイエロー９３、Ｃ．Ｉ．ピグメントイエロー９４、Ｃ．Ｉ．ピグメントイエロー１２８、Ｃ．Ｉ．ピグメントイエロー１３８等が挙げられる。
【００９７】
グリーン用顔料またはシアン用の顔料としては、Ｃ．Ｉ．ピグメントブルー１５、Ｃ．Ｉ．ピグメントブルー１５：２、Ｃ．Ｉ．ピグメントブルー１５：３、Ｃ．Ｉ．ピグメントブルー１６、Ｃ．Ｉ．ピグメントブルー６０、Ｃ．Ｉ．ピグメントグリーン７等が挙げられる。
【００９８】
（顔料の分散法法）
顔料の分散方法としては、例えば、ボールミル、サンドミル、アトライター、ロールミル、アジテータ、ヘンシェルミキサ、コロイドミル、超音波ホモジナイザー、パールミル、湿式ジェットミル、ペイントシェーカー等の各種分散機を用いることができる。また、顔料分散体の粗粒分を除去する目的で、遠心分離装置を使用すること、フィルターを使用することも好ましい。
【００９９】
本発明に係るインクにおいては、顔料表面にスルホン酸、カルボン酸等の極性基をペンダントした自己分散顔料、あるいは高分子分散剤を用いて分散した顔料が好ましい。
【０１００】
本発明に係る高分子分散剤としては、特に制限はなく、水溶性樹脂または非水溶性樹脂が用いられる。これらの高分子としては、例えば、スチレン、スチレン誘導体、ビニルナフタレン誘導体、アクリル酸、アクリル酸誘導体、メタクリル酸、メタクリル酸誘導体、マレイン酸、マレイン酸誘導体、イタコン酸、イタコン酸誘導体、フマル酸、フマル酸誘導体から選ばれた単一の単量体からなる重合体、あるいは２種以上の単量体からなる共重合体およびこれらの塩を挙げることができる。またポリビニルアルコール、ポリビニルピロリドン、セルロース誘導体、ゼラチン、ポリエチレングリコールなどの水溶性高分子も用いることができる。
【０１０１】
これら水溶性樹脂のインク全量に対する含有量としては、０．１質量％〜１０質量％が好ましく、更に好ましくは、０．３質量％〜５質量％である。また、これらの水溶性樹脂は二種以上併用することも可能である。
【０１０２】
本発明のインクジェット用インクに使用する顔料分散体の平均粒径は、顔料分散体の安定性向上、その結果としてもたらされるインクの保存安定性向上の観点から、５００ｎｍ以下が好ましく２００ｎｍ以下がより好ましく、１０ｎｍ以上、２００ｎｍ以下であることが好ましく、１０ｎｍ以上、１５０ｎｍ以下がより好ましい。
【０１０３】
（顔料分散体の粒径測定）
顔料分散体の粒径測定は、光散乱法、電気泳動法、レーザードップラー法等を用いた市販の粒径測定機器により求めることが出来る。また、透過型電子顕微鏡による粒子像撮影を少なくとも１００粒子以上に対して行い、この像をＩｍａｇｅ−Ｐｒｏ（メディアサイバネティクス製）等の画像解析ソフトを用いて統計的処理を行うことによっても求めることが可能である。
【０１０４】
（顔料の分散法法）
顔料の分散方法としては、ボールミル、サンドミル、アトライター、ロールミル、アジテータ、ヘンシェルミキサ、コロイドミル、超音波ホモジナイザー、パールミル、湿式ジェットミル、ペイントシェーカー等各種を用いることができる。
【０１０５】
（水溶性溶媒）
本発明に係る溶媒としては、水性液媒体が好ましく用いられ、前記水性液媒体としては、水及び水溶性有機溶剤等の混合溶媒が更に好ましく用いられる。好ましく用いられる水溶性有機溶剤の例としては、アルコール類（例えば、メタノール、エタノール、プロパノール、イソプロパノール、ブタノール、イソブタノール、セカンダリーブタノール、ターシャリーブタノール）、多価アルコール類（例えば、エチレングリコール、ジエチレングリコール、トリエチレングリコール、ポリエチレングリコール、プロピレングリコール、ジプロピレングリコール、ポリプロピレングリコール、ブチレングリコール、ヘキサンジオール、ペンタンジオール、グリセリン、ヘキサントリオール、チオジグリコール）、多価アルコールエーテル類（例えば、エチレングリコールモノメチルエーテル、エチレングリコールモノエチルエーテル、エチレングリコールモノブチルエーテル、ジエチレングリコールモノメチルエーテル、ジエチレングリコールモノエチルエーテル、ジエチレングリコールモノブチルエーテル、プロピレングリコールモノメチルエーテル、プロピレングリコールモノブチルエーテル、エチレングリコールモノメチルエーテルアセテート、トリエチレングリコールモノメチルエーテル、トリエチレングリコールモノエチルエーテル、トリエチレングリコールモノブチルエーテル、エチレングリコールモノフェニルエーテル、プロピレングリコールモノフェニルエーテル）、アミン類（例えば、エタノールアミン、ジエタノールアミン、トリエタノールアミン、Ｎ−メチルジエタノールアミン、Ｎ−エチルジエタノールアミン、モルホリン、Ｎ−エチルモルホリン、エチレンジアミン、ジエチレンジアミン、トリエチレンテトラミン、テトラエチレンペンタミン、ポリエチレンイミン、ペンタメチルジエチレントリアミン、テトラメチルプロピレンジアミン）、アミド類（例えば、ホルムアミド、Ｎ，Ｎ−ジメチルホルムアミド、Ｎ，Ｎ−ジメチルアセトアミド等）、複素環類（例えば、２−ピロリドン、Ｎ−メチル−２−ピロリドン、シクロヘキシルピロリドン、２−オキサゾリドン、１，３−ジメチル−２−イミダゾリジノン等）、スルホキシド類（例えば、ジメチルスルホキシド）等が挙げられる。
【０１０６】
（界面活性剤）
本発明のインクに好ましく使用される界面活性剤としては、アルキル硫酸塩、アルキルエステル硫酸塩、ジアルキルスルホコハク酸塩類、アルキルナフタレンスルホン酸塩類、アルキルリン酸塩、ポリオキシアルキレンアルキルエーテルリン酸塩、脂肪酸塩類等のアニオン性界面活性剤、ポリオキシエチレンアルキルエーテル類、ポリオキシアルキレンアルキルフェニルエーテル類、アセチレングリコール類、ポリオキシエチレン−ポリオキシプロピレンブロックコポリマー類等のノニオン性界面活性剤、グリセリンエステル、ソルビタンエステル、ポリオキシエチレン脂肪酸アミド、アミンオキシド等の活性剤、アルキルアミン塩類、第四級アンモニウム塩類等のカチオン性界面活性剤が挙げられる。
【０１０７】
これらの界面活性剤は顔料の分散剤としても用いることが出来、特にアニオン性及びノニオン性界面活性剤を好ましく用いることができる。
【０１０８】
（各種添加剤）
本発明においては、その他に従来公知の添加剤を含有することができる。例えば蛍光増白剤、消泡剤、潤滑剤、防腐剤、増粘剤、帯電防止剤、マット剤、水溶性多価金属塩、酸塩基、緩衝液等ｐＨ調整剤、酸化防止剤、表面張力調整剤、非抵抗調整剤、防錆剤、無機顔料等である。
【０１０９】
（記録用紙）：記録材料ともいう
紙には、塗工紙、非塗工紙があり、塗工紙としては、１ｍ2あたりの塗工量が片面２０ｇ前後のアート紙、１ｍ2あたりの塗工量が片面１０ｇ前後のコート紙、１ｍ2あたりの塗工量が片面５ｇ前後の軽量コート紙、微塗工紙、マット調仕上げのマットコート紙、ダル調仕上げのダルコート紙、新聞用紙などを挙げることが出来る。非塗工紙としては、化学パルプ１００％使用の印刷用紙Ａ、化学パルプ７０％以上使用の印刷用紙Ｂ、化学パルプ４０％以上７０％未満使用の印刷用紙Ｃ、化学パルプ４０％未満使用の印刷用紙Ｄ、機械パルプを含有しカレンダー処理を行ったグラビア用紙などを挙げることが出来る。更に詳しくは、「最新紙加工便覧」紙加工便覧編集委員会編、テックタイムス発行、「印刷工学便覧」日本印刷学会編、などに詳細に記載されている。
【０１１０】
普通紙とは、非塗工用紙、特殊印刷用紙及び情報用紙の一部に属す、８０μｍ〜２００μｍの非コート紙が用いられる。本発明で用いられる普通紙としては、例えば、上級印刷紙、中級印刷紙、下級印刷紙、薄様印刷紙、微塗工印刷用紙、色上質紙等特殊印刷用紙、フォーム用紙、ＰＰＣ用紙、その他情報用紙等があり、具体的には下記する用紙及びこれらを用いた各種の変性／加工用紙があるが、本発明は特にこれらに限定されるものではない。上質紙及び色上質紙、再生紙、複写用紙・色もの、ＯＣＲ用紙、ノーカーボン紙・色もの、ユポ６０、８０、１１０ミクロン、ユポコート７０、９０ミクロン等の合成紙、その他片面アート紙６８ｋｇ、コート紙９０ｋｇ、フォームマット紙７０、９０、１１０ｋｇ、発泡ＰＥＴ３８ミクロン、みつおりくん（以上、小林記録紙）、ＯＫ上質紙、ニューＯＫ上質紙、サンフラワー、フェニックス、ＯＫロイヤルホワイト、輸出上質紙（ＮＰＰ、ＮＣＰ、ＮＷＰ、ロイヤルホワイト）ＯＫ書籍用紙、ＯＫクリーム書籍用紙、クリーム上質紙、ＯＫ地図用紙、ＯＫいしかり、きゅうれい、ＯＫフォーム、ＯＫＨ、ＮＩＰ−Ｎ（以上、新王子製紙）、金王、東光、輸出上質紙、特需上質紙、書籍用紙、書籍用紙Ｌ、淡クリーム書籍用紙、小理教科書用紙、連続伝票用紙、上質ＮＩＰ用紙、銀環、金陽、金陽（Ｗ）、ブリッジ、キャピタル、銀環書籍、ハープ、ハープクリーム、ＳＫカラー、証券用紙、オペラクリーム、オペラ、ＫＹＰカルテ、シルビアＨＮ、エクセレントフォーム、ＮＰＩフォームＤＸ（以上、日本製紙）、パール、金菱、ウスクリーム上質紙、特製書籍用紙、スーパー書籍用紙、書籍用紙、ダイヤフォーム、インクジェットフォーム（以上、三菱製紙）、金毯Ｖ、金毯ＳＷ、白象、高級出版用紙、クリーム金毯、クリーム白象、証券・金券用紙、書籍用紙、地図用紙、複写用紙、ＨＮＦ（以上、北越製紙）しおらい、電話帳表紙、書籍用紙、クリームしおらい、クリームしおらい中ラフ、クリームしおらい大ラフ、ＤＳＫ（以上、大昭和製紙）、せんだいＭＰ上質紙、錦江、雷鳥上質、掛紙、色紙原紙、辞典用紙、クリーム書籍、白色書籍、クリーム上質紙、地図用紙、連続伝票用紙（以上、中越パルプ）、ＯＰ金桜（チューエツ）、金砂、参考書用紙、交換証用紙（白）、フォーム印刷用紙、ＫＲＦ、白フォーム、カラーフォーム、（Ｋ）ＮＩＰ、ファインＰＰＣ、紀州インクジェット用紙（以上、紀州製紙製）、たいおう、ブライトフォーム、カント、カントホワイト、ダンテ、ＣＭ用紙、ダンテコミック、ハイネ、文庫本用紙、ハイネＳ、ニューＡＤ用紙、ユトリロエクセル、エクセルスーパーＡ、カントエクセル、エクセルスーパーＢ、ダンテエクセル、ハイネエクセル、エクセルスーパーＣ、エクセルスーパーＤ、ＡＤエクセル、エクセルスーパーＥ、ニューブライトフォーム、ニューブライトＮＩＰ（以上、大王製紙製）、日輪、月輪、雲嶺、銀河、白雲、ワイス、月輪エース、白雲エース、雲岑エース（以上、日本紙業製）、たいおう、ブライトフォーム、ブライトニップ（以上、名古屋パルプ）、牡丹Ａ、金鳩、特牡丹、白牡丹Ａ、白牡丹Ｃ、銀鳩、スーパー白牡丹Ａ、淡クリーム白牡丹、特中質紙、白鳩、スーパー中質紙、青鳩、赤鳩、金鳩Ｍスノービジ��ン、スノービジョン、金鳩スノービジョン、白鳩Ｍ、スーパーＤＸ、はまなすＯ、赤鳩Ｍ、ＨＫスーパー印刷紙（以上、本州製紙製）、スターリンデン（Ａ・ＡＷ）、スターエルム、スターメイプル、スターローレル、スターポプラ、ＭＯＰ、スターチェリーＩ、チェリーＩスーパー、チェリーIIスーパー、スターチェリーIII、スターチェリーIV、チェリーIIIスーパー、チェリーIVスーパー（以上、丸住製紙製）、ＳＨＦ（以上、東洋パルプ製）、ＴＲＰ（以上、東海パルプ製）等が挙げられる。
【０１１１】
（各種フィルム）
各種フィルムとしては、一般的に使用されているものはすべて使用できる。例えば、ポリエステルフィルム、ポリオレフィンフィルム、ポリ塩化ビニルフィルム、ポリ塩化ビニリデンフィルムなどがある。また、写真用印画紙であるレジンコートペーパーや合成紙であるユポ紙なども使用できる。
【０１１２】
（各種インクジェット用記録媒体）
各種インクジェット用記録媒体としては、基材に吸収性支持体や非吸収性支持体を用いて、表面にインク受容層が形成されたものである。インク受容層としては、コート層、膨潤層、微細空隙層からなるものがある。
【０１１３】
膨潤層は水溶性ポリマーからなるインク受容層が膨潤することでインクを吸収する。微細空隙層は２次粒径が２０ｎｍ〜２００ｎｍ程度の無機あるいは有機微粒子とバインダーからなり、１００ｎｍ程度の微細な空隙がインクを吸収する。
【０１１４】
近年は、基材に、紙基材の両面をオレフィン樹脂で被覆したＲＣペーパーを用いて上記微細空隙層を設けたインクジェット記録媒体が、写真画像の面で好んで用いられている。
【０１１５】
《インクジェット記録装置》
本発明のインクジェット記録方法に用いられるインクジェット記録装置について、図面を適宜参照しながら説明する。なお、例示する図面のインクジェット記録装置は、あくまでも本発明のインクジェット記録方法で用いることのできるインクジェット記録装置の一態様であり、本発明はこの図面に限定されない。
【０１１６】
図１は、本発明のインクジェット記録方法で用いることのできるインクジェット記録装置の要部の構成の一例を示す正面図である。
【０１１７】
インクジェット記録装置１は、ヘッドキャリッジ２、インクジェット記録ヘッド３、２１０ｎｍ〜２８０ｎｍに最高照度を有する発光ダイオードを複数個配列したランプである照射手段４、プラテン部５等を備えて構成される。このインクジェット記録装置１は、記録材料Ｐの下にプラテン部５が設置されている。プラテン部５は、活性エネルギー線として用いられる紫外線を吸収する機能を有しており、記録材料Ｐを通過してきた余分な紫外線を吸収する。その結果、高精細な画像を非常に安定に再現できる。
【０１１８】
記録材料Ｐは、ガイド部材６に案内され、搬送手段（図示せず）の作動により、図１における手前から奥の方向に移動する。ヘッド走査手段（図示せず）は、ヘッドキャリッジ２を図１におけるＹ方向に往復移動させることにより、ヘッドキャリッジ２に保持されたインクジェット記録ヘッド３の走査を行なう。
【０１１９】
ヘッドキャリッジ２は記録材料Ｐの上側に設置され、記録材料Ｐ上の画像印刷に用いる色の数に応じてインクジェット記録ヘッド３を複数個、インク吐出口３１を下側に配置して収納する。ヘッドキャリッジ２は、図１におけるＹ方向に往復自在な形態で、インクジェット記録装置１本体に対して設置されており、ヘッド走査手段の駆動により、図１におけるＹ方向に往復移動する。
【０１２０】
なお、図１ではヘッドキャリッジ２がホワイト（Ｗ）、イエロー（Ｙ）、マゼンタ（Ｍ）、シアン（Ｃ）、ブラック（Ｋ）、ライトイエロー（Ｌｙ）、ライトマゼンタ（Ｌｍ）、ライトシアン（Ｌｃ）、ライトブラック（Ｌｋ）、ホワイト（Ｗ）の各インクジェット記録ヘッド３を収納するものとして描図を行なっているが、実施の際にはヘッドキャリッジ２に収納されるインクジェット記録ヘッド３の色数は、適宜決められるものである。また、各インクジェット記録ヘッド３の間に、照射手段４（ランプ）を設けても良い。
【０１２１】
インクジェット記録ヘッド３は、インク供給手段（図示せず）により供給された本発明に係るインクジェット用インクを、内部に複数個備えられた吐出手段（図示せず）の作動により、インク吐出口３１から記録材料Ｐに向けて吐出する。記録ヘッド３により吐出される本発明に係るインクジェット用インクは、色剤と、水と、親水性主鎖に複数の側鎖を有し、活性エネルギー線を照射することにより、側鎖間で架橋結合可能な高分子化合物を含んでいて、活性エネルギー線照射によりインクが硬化してゲル化する。
【０１２２】
インクジェット記録ヘッド３は、記録材料Ｐの一端からヘッド走査手段の駆動により、図１におけるＹ方向に記録材料Ｐの他端まで移動するという走査の間に、記録材料Ｐにおける一定の領域（着弾可能領域）に対して本発明のインクをインク滴として吐出し、着弾可能領域にインク滴を着弾させる。
【０１２３】
上記走査を適宜回数行ない、１領域の着弾可能領域に向けてインクの吐出を行なった後、搬送手段で記録材料を図１における手前から奥方向に適宜移動させ、再びヘッド走査手段による走査を行ないながら、インクジェット記録ヘッド３により上記着弾可能領域に対し、図１における奥方向に隣接した次の着弾可能領域に対してインクの吐出を行なう。
【０１２４】
上述の操作を繰り返して、ヘッド走査手段及び搬送手段と連動してインクジェット記録ヘッド３からインクを吐出することにより、記録材料Ｐ上にインク液滴の集合体からなる画像が形成される。
【０１２５】
図２は、インクジェット記録装置の要部の構成の他の一例を示す上面図である。
【０１２６】
図２で示したインクジェット記録装置は、ラインヘッド方式と呼ばれており、ヘッドキャリッジ２に、各色のインクジェット記録ヘッド３を、記録材料Ｐの全幅をカバーするようにして、複数個、固定配置されている。
【０１２７】
一方、ヘッドキャリッジ２の下流側には、同じく記録材料Ｐの全幅をカバーするようにして、本発明に係る２１０〜２８０ｎｍに最高照度を有する発光ダイオードからなる照射光源８、例えば、図２に示すように走査方向に４個、副走査方向に１０個配列して、インク印字面全域をカバーするように配置されている照射手段４が設けられている。
【０１２８】
このラインヘッド方式では、ヘッドキャリッジ２及び照射手段４は固定され、記録材料Ｐのみが、搬送されて、インク出射及び硬化を行って画像形成を行う。
【実施例】
【０１２９】
以下、本発明を実施例により説明するが、本発明はこれらに限定されない。尚、実施例中で「％」は、特に断りのない限り質量％を表す。
【０１３０】
実施例１
以下のように、高分子化合物１〜６を合成、インクの調製、次いで、インクセット１〜１１を作製し、該インクセットを用いて、表１に記載の試料１〜１４を作製した。
【０１３１】
《高分子化合物１の合成》
グリシジルメタクリレートを５６ｇ、ｐ−ヒドロキシベンズアルデヒドを４８ｇ、ピリジンを２ｇ、及びＮ−ニトロソ−フェニルヒドロキシアミンアンモニウム塩を１ｇ、それぞれ反応容器に入れ、８０℃の湯浴中で８時間攪拌した。
【０１３２】
次に、ＪＩＳ  Ｋ  ６７２６−１９９４に規定の方法を用いて分析された、平均重合度３００、ケン化度８８％のポリ酢酸ビニルケン化物の４５ｇをイオン交換水２２５ｇに分散した後、この溶液にリン酸を４．５ｇと上記反応で得られたｐ−（３−メタクリロキシ−２−ヒドロキシプロピルオキシ）ベンズアルデヒドをポリ酢酸ビニルケン化物に対して架橋基変性率が３モル％になる条件で添加し、９０℃で６時間攪拌した。得られた溶液を室温まで冷却した後、塩基性イオン交換樹脂を３０ｇ加えて１時間攪拌した。次いで、イオン交換樹脂を濾過し、ここに光重合開始剤として、イルガキュア２９５９（チバスペシャリティケミカルズ社製）を、１５％水溶液１００ｇに対して０．５ｇの割合で混合し、その後イオン交換水にて希釈して高分子化合物１の１２％水溶液を調製した。
【０１３３】
《高分子化合物２の合成》
高分子化合物１の合成においてポリ酢酸ビニルケン化物の架橋基変性率を０．４モル％に変更した以外は高分子化合物１と同様にして高分子化合物２の１２％水溶液を得た。
【０１３４】
《高分子化合物３の合成》
高分子化合物１の合成においてポリ酢酸ビニルケン化物の架橋基変性率を４．５モル％に変更した以外は高分子化合物１と同様にして高分子化合物３の１２％水溶液を得た。
【０１３５】
《高分子化合物４の合成》
高分子化合物１の合成においてポリ酢酸ビニルケン化物の平均重合度を１８０に変更した以外は高分子化合物１と同様にして高分子化合物４の１２％水溶液を得た。
【０１３６】
《高分子化合物５の合成》
高分子化合物１の合成においてポリ酢酸ビニルケン化物の平均重合度を４５００に変更した以外は高分子化合物１と同様にして高分子化合物５の５％水溶液を得た。
【０１３７】
《高分子化合物６の合成》
ポリアクリル酸（重量平均分子量８０万）１００ｇを７５０ｇのメタノールに加熱溶解させた後、４−ヒドロキシブチルアクリレートグリシジルエーテル１６ｇと触媒としてピリジン１１ｇを加え、６０℃に保ちながら２４時間攪拌した、さらに系の温度を９５℃に上げ、水を滴下しながらメタノールを溜去した後、イオン交換樹脂（三菱化学製：ＰＫ−２１６Ｈ）処理を行い、ピリジンを除去して不揮発性分濃度１５％の水溶液を得た。ここに光重合開始剤として、イルガキュア２９５９（チバスペシャリティケミカルズ社製）を１５％水溶液１００ｇに対して０．５ｇの割合で混合しその後イオン交換水にて希釈して１０％の高分子化合物６を得た。
【０１３８】
次いで、インクの調製（イエロー、マゼンタ、シアン、ブラックの四色）を行い、次いで、インクセットの作製を行った。
【０１３９】
《インクの調製》
（ａ）顔料分散液の調製
（イエロー顔料分散液の調製）
以下の各添加剤を混合し、０．５ｍｍのジルコニアビーズを体積率で５０％充填したサンドグラインダーを用いて分散し、イエロー顔料の含有量が１０％のイエロー顔料分散液を調製した。
【０１４０】
Ｃ．Ｉ．ピグメントイエロー７４                                ９５ｇ
デモールＣ（花王（株）製）                                    ６５ｇ
エチレングリコール                                          １００ｇ
イオン交換水                                                １２０ｇ
（マゼンタ顔料分散液の調製）
以下の各添加剤を混合し、０．５ｍｍのジルコニアビーズを体積率で５０％充填したサンドグラインダーを用いて分散し、マゼンタ顔料の含有量が１０％のマゼンダ顔料分散液を調製した。このマゼンタ顔料分散液に含まれるマゼンタ顔料粒子の平均粒径は８３ｎｍであった。なお、粒径測定はマルバーン社製ゼータサイザ１０００ＨＳにより行った。
【０１４１】
Ｃ．Ｉ．ピグメントレッド１２２                                １０ｇ
ジョンクリル６１
（アクリルスチレン系樹脂分散剤、ジョンソン社製）              ３ｇ
グリセリン                                                    １５ｇ
イオン交換水                                                  ７２ｇ
（シアン顔料分散液）
以下の各添加剤を混合し、０．５ｍｍのジルコニアビーズを体積率で５０％充填したサンドグラインダーを用いて分散し、シアン顔料の含有量が１０％のシアン顔料分散液を調製した。
【０１４２】
Ｃ．Ｉ．ピグメントブルー１５：３                            １００ｇ
デモールＣ                                                    ６８ｇ
ジエチレングリコール                                        １００ｇ
イオン交換水                                                １２５ｇ
（ブラック顔料分散液）
以下の各添加剤を混合し、０．５ｍｍのジルコニアビーズを体積率で５０％充填したサンドグラインダーを用いて分散し、ブラック顔料の含有量が１０％のブラック顔料分散液を調製した。
【０１４３】
トーカブラック  ＃８５００（東海カーボン株式会社製）          １２０ｇ
ジョンクリル６２（ジョンソンポリマー株式会社製）                ５９ｇ
レベノールＷＸ（花王株式会社製）                                  ３ｇ
ジエチレングリコール                                          １００ｇ
イオン交換水                                                  ３００ｇ
《インクセット（インク組成物セットともいう）１〜１０の作製》
以下のようにして、顔料タイプのインクセット１〜９と染料タイプのインクセット１０を各々作製した。
【０１４４】
《インクセット１の作製》：顔料タイプ
以下によりイエローインクＹ１、マゼンタインクＭ１、シアンインクＣ１、ブラックインクＫ１からなるインクセット１を作製した。
【０１４５】
（イエローインクＹ１の調製）
イエロー顔料分散液                                              ２０部
高分子化合物１の１２％の水溶液                                  １７部
グリセリン                                                        ７部
エチレングリコール                                              １５部
ジエチレングリコールモノブチルエーテル                            ２部
オルフィンｅ１０１０（日信化学社製）                          ０．２部
以上にイオン交換水を加え全量を１００部とし、イエローインクＹ１を調製した。
【０１４６】
（マゼンタインクＭ１の調製）
イエローインクＹ１の調製においてイエロー顔料分散液をマゼンダ顔料分散液に変更した以外はイエローインクＹ１と同様にしてマゼンダインクＭ１を調製した。
【０１４７】
（シアンインクＣ１の調製）
イエローインクＹ１の調製においてイエロー顔料分散液をシアン顔料分散液に変更した以外はイエローインクＹ１と同様にしてシアンインクＣ１を調製した。
【０１４８】
（ブラックーインクＫ１の調製）
ブラック顔料分散液                                              ２０部
高分子化合物１の１２％の水溶液                                  １７部
グリセリン                                                        ７部
エチレングリコール                                              １５部
ジエチレングリコールモノブチルエーテル                            ２部
オルフィンｅ１０１０（日信化学社製）                          ０．２部
以上にイオン交換水を加え全量を１００部とし、ブラックインクＫ１を調製した。
【０１４９】
《インクセット２の作製》：顔料タイプ
以下によりイエローインクＹ２、マゼンタインクＭ２、シアンインクＣ２、ブラックインクＫ２からなるインクセット２を作製した。
【０１５０】
（イエローインクＹ２の調製）
イエローインクＹ１の調製において、高分子化合物１の１２質量％水溶液に代えて、高分子化合物２の１２質量％水溶液を用いた以外は同様にして、イエローインクＹ２を調製した。
【０１５１】
（マゼンタインクＭ２の調製）
マゼンタインクＭ１の調製において、高分子化合物１の１２質量％水溶液に代えて、高分子化合物２の１２質量％水溶液を用いた以外は同様にして、マゼンタインクＭ２を調製した。
【０１５２】
（シアンインクＣ２の調製）
シアンインクＣ１の調製において、高分子化合物１の１２質量％水溶液に代えて、高分子化合物２の１２質量％水溶液を用いた以外は同様にして、シアンインクＣ２を調製した。
【０１５３】
（ブラックーインクＫ２の調製）
ブラックインクＫ１の調製において、高分子化合物１の１２質量％水溶液に代えて、高分子化合物２の１２質量％水溶液を用いた以外は同様にして、ブラックインクＫ２を調製した。
【０１５４】
《インクセット３の作製》：顔料タイプ
以下によりイエローインクＹ３、マゼンタインクＭ３、シアンインクＣ３、ブラックインクＫ３からなるインクセット３を作製した。
【０１５５】
（イエローインクＹ３の調製）
イエローインクＹ１の調製において、高分子化合物１の１２質量％水溶液に代えて、高分子化合物３の１２質量％水溶液を用いた以外は同様にして、イエローインクＹ３を調製した。
【０１５６】
（マゼンタインクＭ３の調製）
マゼンタインクＭ１の調製において、高分子化合物１の１２質量％水溶液に代えて、高分子化合物３の１２質量％水溶液を用いた以外は同様にして、マゼンタインクＭ３を調製した。
【０１５７】
（シアンインクＣ３の調製）
シアンインクＣ１の調製において、高分子化合物１の１２質量％水溶液に代えて、高分子化合物３の１２質量％水溶液を用いた以外は同様にして、シアンインクＣ３を調製した。
【０１５８】
（ブラックーインクＫ３の調製）
ブラックインクＫ１の調製において、高分子化合物１の１２質量％水溶液に代えて、高分子化合物３の１２質量％水溶液を用いた以外は同様にして、ブラックインクＫ３を調製した。
【０１５９】
《インクセット４の作製》：顔料タイプ
以下によりイエローインクＹ４、マゼンタインクＭ４、シアンインクＣ４、ブラックインクＫ４からなるインクセット４を作製した。
【０１６０】
（イエローインクＹ４の調製）
イエローインクＹ１の調製において、高分子化合物１の１２質量％水溶液に代えて、高分子化合物４の１２質量％水溶液を用いた以外は同様にして、イエローインクＹ４を調製した。
【０１６１】
（マゼンタインクＭ４の調製）
マゼンタインクＭ１の調製において、高分子化合物１の１２質量％水溶液に代えて、高分子化合物４の１２質量％水溶液を用いた以外は同様にして、マゼンタインクＭ４を調製した。
【０１６２】
（シアンインクＣ４の調製）
シアンインクＣ１の調製において、高分子化合物１の１２質量％水溶液に代えて、高分子化合物４の１２質量％水溶液を用いた以外は同様にして、シアンインクＣ４を調製した。
【０１６３】
（ブラックーインクＫ４の調製）
ブラックインクＫ１の調製において、高分子化合物１の１２質量％水溶液に代えて、高分子化合物４の１２質量％水溶液を用いた以外は同様にして、ブラックインクＫ４を調製した。
【０１６４】
《インクセット５の作製》：顔料タイプ
以下によりイエローインクＹ５、マゼンタインクＭ５、シアンインクＣ５、ブラックインクＫ５からなるインクセット５を作製した。
【０１６５】
（イエローインクＹ５の調製）
イエロー顔料分散液                                              ２０部
高分子化合物５の５質量％の水溶液                                ４０部
グリセリン                                                        ７部
エチレングリコール                                              １５部
ジエチレングリコールモノブチルエーテル                            ２部
オルフィンｅ１０１０（日信化学社製）                          ０．２部
以上にイオン交換水を加え全量を１００部とし、イエローインクＹ５を調製した。
【０１６６】
（マゼンタインクＭ５の調製）
イエローインクＹ５の調製においてイエロー顔料分散液をマゼンダ顔料分散液に変更した以外はイエローインクＹ５と同様にしてマゼンダインクＭ５を調製した。
【０１６７】
（シアンインクＣ５の調製）
イエローインクＹ５の調製においてイエロー顔料分散液をシアン顔料分散液に変更した以外はイエローインクＹ５と同様にしてシアンインクＣ５を調製した。
【０１６８】
（ブラックーインクＫ５の調製）
ブラック顔料分散液                                              ２０部
高分子化合物５の１２質量％の水溶液                              ４０部
グリセリン                                                        ７部
エチレングリコール                                              １５部
ジエチレングリコールモノブチルエーテル                            ２部
オルフィンｅ１０１０（日信化学社製）                          ０．２部
以上にイオン交換水を加え全量を１００部とし、ブラックインクＫ５を調製した。
【０１６９】
《インクセット６の作製》：顔料タイプ
以下によりイエローインクＹ６、マゼンタインクＭ６、シアンインクＣ６、ブラックインクＫ６からなるインクセット６を作製した。
【０１７０】
（イエローインクＹ６の調製）
イエロー顔料分散液                                              ２０部
高分子化合物１の１２質量％の水溶液                            ４．２部
グリセリン                                                        ７部
エチレングリコール                                              １５部
ジエチレングリコールモノブチルエーテル                            ２部
オルフィンｅ１０１０（日信化学社製）                          ０．２部
以上にイオン交換水を加え全量を１００部とし、イエローインクＹ６を調製した。
【０１７１】
（マゼンタインクＭ６の調製）
イエローインクＹ６の調製においてイエロー顔料分散液をマゼンダ顔料分散液に変更した以外はイエローインクＹ６と同様にしてマゼンダインクＭ６を調製した。
【０１７２】
（シアンインクＣ６の調製）
イエローインクＹ６の調製においてイエロー顔料分散液をシアン顔料分散液に変更した以外はイエローインクＹ６と同様にしてシアンインクＣ６を調製した。
【０１７３】
（ブラックーインクＫ６の調製）
イエローインクＹ６の調製においてイエロー顔料分散液をブラック顔料分散液に変更した以外はイエローインクＹ６と同様にしてブラックインクＫ６を調製した。
【０１７４】
《インクセット７の作製》：顔料タイプ
以下によりイエローインクＹ７、マゼンタインクＭ７、シアンインクＣ７、ブラックインクＫ７からなるインクセット７を作製した。
【０１７５】
（イエローインクＹ７の調製）
イエロー顔料分散液                                              ２０部
高分子化合物１の１２質量％の水溶液                              ４３部
グリセリン                                                        ７部
エチレングリコール                                              １５部
ジエチレングリコールモノブチルエーテル                            ２部
オルフィンｅ１０１０（日信化学社製）                          ０．２部
以上にイオン交換水を加え全量を１００部とし、イエローインクＹ７を調製した。
【０１７６】
（マゼンタインクＭ７の調製）
イエローインクＹ７の調製においてイエロー顔料分散液をマゼンダ顔料分散液に変更した以外はイエローインクＹ７と同様にしてマゼンダインクＭ７を調製した。
【０１７７】
（シアンインクＣ７の調製）
イエローインクＹ７の調製においてイエロー顔料分散液をシアン顔料分散液に変更した以外はイエローインクＹ７と同様にしてシアンインクＣ７を調製した。
【０１７８】
（ブラックーインクＫ７の調製）
イエローインクＹ７の調製においてイエロー顔料分散液をブラック顔料分散液に変更した以外はイエローインクＹ７と同様にしてブラックインクＫ７を調製した。
【０１７９】
《インクセット８の作製》：顔料タイプ
以下によりイエローインクＹ８、マゼンタインクＭ８、シアンインクＣ８、ブラックインクＫ８からなるインクセット８を作製した。
【０１８０】
（イエローインクＹ８の調製）
イエロー顔料分散液                                              ２０部
高分子化合物６の１０質量％の水溶液                              ２０部
グリセリン                                                        ７部
エチレングリコール                                              １５部
ジエチレングリコールモノブチルエーテル                            ２部
オルフィンｅ１０１０（日信化学社製）                          ０．２部
以上にイオン交換水を加え全量を１００部とし、イエローインクＹ８を調製した。
【０１８１】
（マゼンタインクＭ８の調製）
イエローインクＹ８の調製においてイエロー顔料分散液をマゼンダ顔料分散液に変更した以外はイエローインクＹ８と同様にしてマゼンダインクＭ８を調製した。
【０１８２】
（シアンインクＣ８の調製）
イエローインクＹ８の調製においてイエロー顔料分散液をシアン顔料分散液に変更した以外はイエローインクＹ８と同様にしてシアンインクＣ８を調製した。
【０１８３】
（ブラックーインクＫ８の調製）
イエローインクＹ８の調製においてイエロー顔料分散液をブラック顔料分散液に変更した以外はイエローインクＹ８と同様にしてブラックインクＫ８を調製した。
【０１８４】
《インクセット９の作製》：顔料タイプ
以下によりイエローインクＹ９、マゼンタインクＭ９、シアンインクＣ９とブラックインクＫ９からなるインクセット９を作製した。
【０１８５】
（イエローインクＹ９の調製）
Ｃ．Ｉ．ピグメントイエロー７４                                  １０部
アジスパーＰＢ８２１（味の素ファインテクノ製）                    ３部
アロニックスＭ５７００（東亞合成社製）                            ７部
エチレンオキシド付加１，６ヘキサンジオールアクリレート          ７２部
３−メトキシブチルアクリレート                                    ８部
イルガキュア３６９（チバスペシャリティケミカルズ社製）            ５部
上記の各組成物を混合、攪拌した後、得られた溶液をフィルターでろ過して、活性エネルギー線硬化型のイエローインクＹ９を調製した。
【０１８６】
（マゼンタインクＭ９の調製）
Ｃ．Ｉ．ピグメントＲｅｄ１２２                                  １０部
アジスパーＰＢ８２１（味の素ファインテクノ製）                    ３部
アロニックスＭ５７００（東亞合成社製）                            ７部
エチレンオキシド付加１，６ヘキサンジオールアクリレート          ７２部
３−メトキシブチルアクリレート                                    ８部
イルガキュア３６９（チバスペシャリティケミカルズ社製）            ５部
上記の各組成物を混合、攪拌した後、得られた溶液をフィルターでろ過して、活性エネルギー線硬化型のマゼンタインクＭ９を調製した。
【０１８７】
（シアンインクＣ１０の調製）
Ｃ．Ｉ．ピグメントブルー１５：３                                １０部
アジスパーＰＢ８２１（味の素ファインテクノ製）                    ３部
アロニックスＭ５７００（東亞合成社製）                            ７部
エチレンオキシド付加１，６ヘキサンジオールアクリレート          ７２部
３−メトキシブチルアクリレート                                    ８部
イルガキュア３６９（チバスペシャリティケミカルズ社製）            ５部
上記の各組成物を混合、攪拌した後、得られた溶液をフィルターでろ過して、活性エネルギー線硬化型のシアンインクＣ９を調製した。
【０１８８】
（ブラックインクＫ１０の調製）
カーボンブラック（三菱化学社製、ＭＡ−７）                      １０部
アジスパーＰＢ８２１（味の素ファインテクノ製）                    ３部
アロニックスＭ５７００（東亞合成社製）                            ７部
エチレンオキシド付加１，６ヘキサンジオールアクリレート          ７２部
３−メトキシブチルアクリレート                                    ８部
イルガキュア３６９（チバスペシャリティケミカルズ社製）            ５部
上記の各組成物を混合、攪拌した後、得られた溶液をフィルターでろ過して、活性エネルギー線硬化型のブラックインクＫ９を調製した。
【０１８９】
以下、染料タイプのインクセット１０を調製した。
【０１９０】
《インクセット１０の調製》：染料タイプ
以下によりイエローインクＹ１０、マゼンタインクＭ１０、シアンインクＣ１０、ブラックインクＫ１０からなるインクセット１０を調製した。
【０１９１】
（イエローインクＹ１０の調製）
Ｃ．Ｉ．Ａｃｉｄ  Ｙｅｌｌｏｗ２３                                ３部
高分子化合物１の１２質量％の水溶液                              １７部
グリセリン                                                        ７部
エチレングリコール                                              １５部
ジエチレングリコールモノブチルエーテル                            ２部
オルフィンｅ１０１０（日信化学社製）                          ０．２部
以上にイオン交換水を加え全量を１００部とし、イエローインクＹ１０を調製した。
【０１９２】
（マゼンタインクＭ１０の調製）
イエローインクＹ１０の調製においてＣ．Ｉ．Ａｃｉｄ  Ｙｅｌｌｏｗ２３をＣ．Ｉ．Ｄｉｒｅｃｔ  Ｒｅｄ２２７に変更した以外はイエローインクＹ１０と同様にしてマゼンダインクＭ１０を調製した。
【０１９３】
（シアンインクＣ１０の調製）
イエローインクＹ１１の調製においてＣ．Ｉ．Ａｃｉｄ  Ｙｅｌｌｏｗ２３をＣ．Ｉ．Ｄｉｒｅｃｔ  Ｂｌｕｅ１９９に変更した以外はイエローインクＹ１０と同様にしてシアンインクＣ１０を調製した。
【０１９４】
（ブラックーインクＫ１０の調製）
Ｃ．Ｉ．Ｆｏｏｄ  Ｂｌａｃｋ２                                    ４部
高分子化合物１の１２質量％の水溶液                              １７部
グリセリン                                                        ７部
エチレングリコール                                              １５部
ジエチレングリコールモノブチルエーテル                            ２部
オルフィンｅ１０１０（日信化学社製）                          ０．２部
以上にイオン交換水を加え全量を１００部とし、ブラックインクＫ１０を調製した。
【０１９５】
【表１】
2007144683.tif 000010
【０１９６】
《インクジェット記録方法》
ピエゾ型インクジェットノズルを用いた図１に示す機能を有するインクジェット記録装置によって、画像印字を行った。インク供給系は、インクタンク、供給パイプ、ヘッド直前の前室インクタンク、フィルター付き配管、ピエゾヘッドからなる。ピエゾヘッドは、２〜１５ｐｌのマルチサイズドットを７２０×７２０ｄｐｉ（ｄｐｉとは１インチ、即ち２．５４ｃｍ当たりのドット数を表す）の解像度で吐出出来るよう駆動し、吐出した。各インクが着弾した後、キャリッジ両脇のランプユニットにより、瞬時（着弾後１秒未満）に表１に記載の各照射光源より紫外線照射してインクを硬化した。尚、表１に記載の各照射光源の詳細は、以下の通りである。
【０１９７】
（１）ＬＥＤ：神戸製鋼社製特注品、２４６ｎｍに最高照度を有する発光ダイオードを複数個配置  光源消費電力１ｋＷ・ｈｒ未満；本発明に係る照射光源
（２）低圧水銀灯：ハリソン東芝ライティング社性
（３）高圧水銀ランプ：日本電池社製  ＨＮ−６４ＮＬ、２５４ｎｍの波長のみを透過するフィルター、３６５ｎｍの波長のみを透過するフィルターを使用
また、表１に記載の各照射光源の照度は、ウシオ電機社製のＵＲＳ４０で２２０ｎｍ〜４２０ｎｍの積算照度を測定して表示した。
【０１９８】
《インクジェット記録画像の評価》
上記画像形成方法で記録した各画像について、下記の各評価を行った。
【０１９９】
《カラーブリード：ブリード耐性の評価》
上記インクジェット記録方法によりアート紙（王子製紙製  ＯＫ金藤＋）にマゼンダベタ地の上に巾２００μｍの黒細線をプリントした後、目視観察し、下記の基準に従ってカラーブリード（ブリード耐性）をランク評価した。
【０２００】
◎：細線とベタの境界線がはっきりしている
○：わずかに境界がにじんでいる箇所があるが、実用上問題のない品質である
△：境界部ににじみが認められるが、実用上許容限界内の品質である
×：境界部で明らかなにじみの発生が認められ、線幅が１．５倍ほどとなり、実用上問題となる品質である
××：細線とベタ部の境界が不明瞭な品質であり、ブリード耐性が極めて乏しい
《ビーディング耐性の評価》
上記インクジェット記録方法によりアート紙（王子製紙  ＯＫ金藤＋）に５ｃｍ×５ｃｍのマゼンタベタをプリント及び目視観察し、下記の基準に従ってビーディング耐性をランク評価した。
【０２０１】
◎：均一な画像である
○：よく見るとわかるまだら状のノイズが５箇所未満存在する
△：よく見るとわかるまだら状のノイズが１０箇所未満存在する
×：はっきりとしたまだら状のノイズが１０箇所以上存在する
××：まだら状のノイズが２０箇所以上存在する
このうち、×、××は製品として問題があるレベルである。
【０２０２】
《画像平滑性の評価》
上記印字方法によりアート紙（王子製紙製  ＯＫ金藤＋）にＪＩＳ  Ｘ  ９２０１−１９９５準拠の高精細カラーデジタル標準画像のＮ３「果物かご」をプリントし、目視観察し、下記の基準に従って画像平滑性をランク評価した。
【０２０３】
◎：記録面と下地の平滑感の差がほとんど無く自然である
○：記録面と下地の平滑感が少し異なるが、許容できるレベル
△：記録面の表面にざらざら感を感じるが鑑賞には問題ない
×：記録面の表面がざらざらするように観察され、明らかに平滑性がない
××：目視のみならず触診しても大きなざらざら感が感じられる
《画像濃度ムラの評価》
上記印字方法によりアート紙（王子製紙製  ＯＫ金藤＋）に１０ｃｍ×１０ｃｍの９０％グレーを印字し、目視観察し、下記の基準に従って画像濃度ムラ（濃度ムラともいう）をランク評価した。
【０２０４】
○：濃度ムラがほとんど無く自然である
△：濃度ムラが少し感じられる
×：濃度ムラがはっきりと感じられる
《光沢ムラの評価》
上記印字方法によりアート紙（王子製紙製  ＯＫ金藤＋）に１０ｃｍ×１０ｃｍの９０％グレーを印字し、目視観察し、下記の基準に従って光沢ムラをランク評価した。
【０２０５】
○：光沢ムラがほとんど無く自然である
△：光沢ムラが少し感じられる
×：光沢ムラがはっきりと感じられる
尚、上記アート紙（王子製紙製  ＯＫ金藤＋）は、インク吸収性が少ない記録媒体である。得られた結果を表２に示す。
【０２０６】
【表２】
2007144683.tif 000011
【０２０７】
表２から、比較に比べて、本発明の試料は、インク吸収性のない媒体に対してビーディングやカラーブリードの発生がなく、高画質が画像が得られ、且つ、光沢ムラや画像濃度ムラが改良されていることが明らかである。
【図面の簡単な説明】
【０２０８】
【図１】本発明に係るインクジェット記録装置の要部の構成の一例を示す正面図である。
【図２】本発明に係るインクジェット記録装置の要部の構成の他の一例を示す上面図である。
【符号の説明】
【０２０９】
１  インクジェット記録装置
２  ヘッドキャリッジ
３  インクジェット記録ヘッド
３１  インク吐出口
４  照射手段
５  プラテン部
６  ガイド部材
７  蛇腹構造
８  照射光源
Ｐ  記録材料
【図１】
2007144683.tif 000012
【図２】
2007144683.tif 000013